КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, что керамическая масса для изготовления облицовочной плитки, включающая каолин, глину, керамический череп, доломит, дополнительно содержит пиролюзит при следующем соотношении компонентов, мас.%: каолин 25,0-35,0; глина 49,0-63,0; керамический череп 3,0-5,0; доломит 0,5-1,0; пиролюзит 6,0-12,0.
В таблице приведены составы керамической массы для изготовления облицовочной плитки.
Таблица
Компоненты
Состав, мас.%:
1
2
3
Каолин
25,0
30,0
35,0
Глина
63,0
56,5
49,0
Керамический череп
5,0
4,0
3,0
Доломит
1,0
0,5
1,0
Пиролюзит
6,0
9,0
12,0
Прочность на сжатие, МПа
~30
~30
~30
В составе керамической массы могут быть использованы глины Часовъярского, Дружковского, Веселовского месторождений; каолины Просяновского, Глуховецкого, Дубровского и других месторождений.
Компоненты дозируют в требуемых количествах, размалывают, готовят керамическую массу с влажностью 9-13%, из которой прессуют плитку полусухим способом. На поверхность плитки наносят (напыляют) слой глушеной глазури и при температуре 1100-1150°С проводят обжиг.
Источники информации
1. А.с. №44772 Болгарии, 1989.